(57)【要約】  基板の両面をドライエッチングしても基板の割れることがないドライエッチング方法の提供。  真空チャンバー内に、フルオロカーボンガス及び希ガスからなるエッチングガスを導入し、真空チャンバー内を所定の圧力にしてプラズマを発生させ、基板載置部に設置された熱伝導性シートの粘着面に固着した被処理基板をエッチングして加工する。
2008143004.tif 000002
【特許請求の範囲】
【請求項１】
真空チャンバー内に、フルオロカーボンガス及び希ガスからなるエッチングガスを導入し、真空チャンバー内を所定の圧力にしてプラズマを発生させ、基板載置部に設置された熱伝導性シートの粘着面に固着した被処理基板をエッチングして加工することを特徴とするドライエッチング方法。
【請求項２】
真空チャンバー内に、フルオロカーボンガス及び希ガスからなるエッチングガスを導入し、真空チャンバー内を所定の圧力にしてプラズマを発生させ、基板載置部に設けられた熱伝導性シートの粘着面に固着された被処理基板の一方の面をエッチングして加工し、その後、熱伝導性シートから被処理基板を剥離して反転させ、前記一方の面を熱伝導性シートの粘着面に固着して、前記一方の面と同様の条件で被処理基板の他方の面をエッチングして加工することを特徴とするドライエッチング方法。
【請求項３】
前記被処理基板を、加熱又はＵＶ照射によって前記熱伝導性シートから剥離することを特徴とする請求項１又は２に記載のドライエッチング方法。
【請求項４】
前記基板が、水晶基板であることを特徴とする請求項１〜３のいずれかに記載のドライエッチング方法。
【請求項５】
前記熱伝導性シートに、スリットを入れたことを特徴とする請求項１〜４のいずれかに記載のドライエッチング方法。
【請求項６】
前記希ガスの流量が、エッチングガスの総流量の８０〜９５パーセントであることを特徴とする請求項１〜５のいずれかに記載のドライエッチング方法。
【請求項７】
前記希ガスが、Ａｒ、Ｋｒ及びＸｅから選ばれた少なくとも一種のガスであることを特徴とする請求項１〜６のいずれかに記載のドライエッチング方法。
【請求項８】
前記ドライエッチング方法を１Ｐａ以下の低圧プロセスで行なうことを特徴とする請求項１〜７のいずれかに記載のドライエッチング方法。
【請求項９】
基体上に熱伝導性シートを固定し、この熱伝導性シートの粘着面に水晶基板を固着して、この基体を真空チャンバー内の基板載置部に載置し、次いで、フルオロカーボンガス及び希ガスからなるエッチングガスを真空チャンバー内に導入し、真空チャンバー内を１Ｐａ以下にしながら、磁気中性線を形成せしめて電場を加えて真空チャンバー内にプラズマを発生させ、水晶基板の一方の面をエッチングして加工し、その後、熱伝導性シートから水晶基板を剥離して反転させ、該水晶基板の一方の面を熱伝導性シートの粘着面に固着して、水晶基板の他方の面を前記一方の面と同様の条件でエッチングして加工することを特徴とするドライエッチング方法。  
【請求項１０】
前記希ガスの流量が、エッチングガスの総流量の８０〜９５パーセントであり、また、前記希ガスが、Ａｒ、Ｋｒ及びＸｅから選ばれた少なくとも一種のガスであり、前記熱伝導性シートはスリットが入っており、前記被処理基板は、加熱又はＵＶ照射によって前記熱伝導性シートから剥離されることを特徴とする請求項９に記載のドライエッチング方法。
【発明の詳細な説明】
【技術分野】
【０００１】
本発明は、ドライエッチング方法に関する。
【背景技術】
【０００２】
従来、ドライエッチング装置において、基板を固定するための機構としては、静電チャックや、メカチャックが用いられてきた。この静電チャックとしては、例えば、リング状の第１電極と、その第１電極の中心側であって、ウエハーの中心部に対応する中心電極部及び第１電極の外側の周辺電極部からなる第２電極とを有する静電チャック電極を備え、この静電チャック電極の上面に、ウエハーを、上記第１電極と第２電極との間にそれぞれ発生する静電力により吸着するように構成した双極型の静電チャックが知られている（例えば、特許文献１参照）この場合、ウエハーと静電チャック電極との間のわずかな間隙にヘリウムガスを流して被処理基板を冷却している。【０００３】
ところで、近年の電子機器や通信機器の小型化の要求から、キーデバイスである水晶振動子は、水晶片のサイズが１．２ｍｍ程度といった超小型のものがフォトリソ法などで作製され、実用化されているが、さらに微細な、マイクロメートルオーダーの水晶振動子が求められている。このようなオーダーの水晶振動子は、機械的に加工することができないことから、ドライエッチング法により、水晶基板を微細加工して水晶振動子を形成することが知られている（例えば、特許文献２参照）。この場合、基板の両側からエッチングして水晶振動子を形成するか、または基板の一方の面を非常に深くエッチングして水晶振動子を形成する。
【特許文献１】特開平１０−１２５７６９号公報（段落００１８及び図６）
【特許文献２】特開２００６−１８６８４７号公報（請求項８及び図２）
【発明の開示】
【発明が解決しようとする課題】
【０００４】
しかしながら、基板の両面をエッチングする場合、又は基板の一方の面を非常に深くエッチングする場合に、上記のような静電チャックを用いたエッチング装置を利用してエッチングし続けると、被処理基板が薄くなるので、基板の強度が低下し、また、温度変化の影響を受けやすくなって、基板が割れてしまうという問題がある。また、この割れた部分から静電チャック電極と基板との間に存在する冷却用のヘリウムガスが漏れるという問題がある。【０００５】
本発明の課題は、上記従来技術の問題点を解決するためのものであり、基板の両面にエッチングを行う場合又は基板の一方の面を非常に深くエッチングする場合であっても、基板が割れることがないように基板を固定しながら、微細加工を行うことのできるドライエッチング方法を提供することにある。
【課題を解決するための手段】
【０００６】
本発明のドライエッチング方法は、真空チャンバー内に、フルオロカーボンガス及び希ガスからなるエッチングガスを導入し、真空チャンバー内を所定の圧力にしてプラズマを発生させ、基板載置部に設置された熱伝導性シートの粘着面に固着した被処理基板をエッチングして加工することを特徴とする。熱伝導性シートによって被処理基板を固定することで、基板全体を均一に支えることができると共に、基板に熱を伝導しやすく、基板の温度を制御できるので、基板が割れずに所望のエッチングを行うことが可能である。【０００７】
また、本発明のドライエッチング方法は、真空チャンバー内に、フルオロカーボンガス及び希ガスからなるエッチングガスを導入し、真空チャンバー内を所定の圧力にしてプラズマを発生させ、基板載置部に設けられた熱伝導性シートの粘着面に固着された被処理基板の一方の面をエッチングして加工し、その後、熱伝導性シートから被処理基板を剥離して反転させ、前記一方の面を熱伝導性シートの粘着面に固着して、前記一方の面と同様の条件で被処理基板の他方の面をエッチングして加工することを特徴とする。熱伝導性シートによって被処理基板を固定することで、基板全体を均一に支えることができると共に、基板に熱を伝導しやすく、基板の温度を制御できるので、両面にエッチングすることが可能となる。【０００８】
この場合、前記被処理基板を、加熱又はＵＶ照射によって熱伝導性シートから剥離することが好ましい。このような工程を経て被処理基板を剥離すれば、基板へのダメージが少ないからである。また、前記被処理基板が水晶基板であることが好ましい。さらに、前記熱伝導性シートに、スリットを入れたことが好ましい。スリットをいれることで、熱伝導性シートから被処理基板を剥離しやすくし、また、熱伝導性シート下の気泡を減少させるためである。【０００９】
また、エッチング加工においては、前記希ガスの流量が、エッチングガスの総流量の８０〜９５パーセントであることが好ましく、この希ガスは、Ａｒ、Ｋｒ及びＸｅから選ばれた少なくとも一種のガスであることが好ましい。８０パーセント未満であると、活性種が多すぎて、所望のエッチングを行うことができない。他方で、９５パーセントを超えると、活性種が少なすぎるので十分にエッチングできない。【００１０】
さらに、前記ドライエッチング方法を１Ｐａ以下の低圧プロセスで行なうことが好ましい。圧力が１Ｐａより高いと、ラジカル反応を抑制しがたくなり、微細加工が困難となるからである。
また、本発明のドライエッチング方法は、基体上に熱伝導性シートを固定し、この熱伝導性シートの粘着面に水晶基板を固着して、この基体を真空チャンバー内の基板載置部に載置し、次いで、フルオロカーボンガス及び希ガスからなるエッチングガスを真空チャンバー内に導入し、真空チャンバー内を１Ｐａ以下にしながら、磁気中性線を形成せしめて電場を加えて真空チャンバー内にプラズマを発生させ、水晶基板の一方の面をエッチングして加工し、その後、熱伝導性シートから水晶基板を剥離して反転させ、該水晶基板の一方の面を熱伝導性シートの粘着面に固着して、水晶基板の他方の面を前記一方の面と同様の条件でエッチングして加工することを特徴とする。磁気中性線を形成してプラズマを発生させるドライエッチング装置を用いて、熱伝導性シートに固着された水晶基板のエッチングを行うことで、被処理基板全体を均一に保持しながら、高効率のプラズマにより、所望の両面エッチングを行うことが可能となる。
この場合、前記希ガスの流量が、エッチングガスの総流量の８０〜９５パーセントであり、また、前記希ガスが、Ａｒ、Ｋｒ及びＸｅから選ばれた少なくとも一種のガスであり、前記熱伝導性シートはスリットが入っており、前記被処理基板は、加熱又はＵＶ照射によって前記熱伝導性シートから剥離されることが好ましい。
【発明の効果】
【００１１】
本発明のドライエッチング方法によれば、基板を割ってしまうことなく、所望のエッチングを簡易に行うことが可能となる。
【発明を実施するための最良の形態】
【００１２】
図１に本発明の層間絶縁膜のドライエッチング方法に用いるエッチング装置１を示す。エッチング装置１は、真空チャンバー１１からなり、低温、高密度プラズマによるエッチングが可能である。この真空チャンバー１１は、ターボ分子ポンプなどの真空排気手段１２を備えている。【００１３】
真空チャンバー１１は、下部の基板処理室１３とその上部のプラズマ発生室１４とから構成されている。基板処理室１３内の底部中央には、基板載置部２が設けられている。基板載置部２は、基板電極２１と、基板電極２１上に設けられた静電チャック電極２２と、この基板電極２１と静電チャック電極２２とを支持する支持台２３とから構成されている。そして、基板電極２１は、ブロッキングコンデンサー２４を介して第１高周波電源２５に接続され、電位的に浮遊電極となって負のバイアス電位となる。静電チャック電極２２は、公知のものを用いることができる。【００１４】
本発明では、静電チャック電極２２で、熱伝導性シート２６を載置した基体２７を固定し、この熱伝導性シートの粘着面上に被処理基板Ｓを固着する。このような粘着面上に被処理基板Ｓを固着することで、被処理基板Ｓ自体を静電チャック電極で固定することが不要となり、被処理基板Ｓ全体を安定して保持でき、基板が割れることを防止できる。また、このように構成すれば、静電チャック電極２２中の図示しないヘリウムガスによる冷却の効果が熱伝導性シート２６を介して被処理基板Ｓまで達し、基板温度を十分に制御することができ、基板が割れることを防ぐ。【００１５】
熱伝導性シート２６に用いられる粘着層の材料としては、熱伝導性のよい樹脂、例えば、アクリル系やイソプレン・イソブチレンといったゴム系、あるいはシリコーン系などの樹脂がある。このような粘着層が、熱剥離又はＵＶ剥離できるものであればよい。熱伝導性シート２６は、前記したような熱伝導性がある粘着面を少なくとも１面有していればよい。【００１６】
また、熱伝導性シート２６にスリットをいれて、基体２７に貼り付けてもよい。このようにすれば、熱伝導性シートが剥離しやすくなるとともに、熱伝導性シートと基体との間に、空気や真空引きした際のエッチングガス等の気体が入り込んで（気泡が発生する）、場合によっては基板を割ってしまうことを防止することが可能である。スリットの形状としては、線状のものだけでなく、多角形、円形などでもよく、２以上の形状を組み合わせることも可能である。例えば、ストライプ状のマスクを用いてエッチングする場合には、基板の対角線上に第１のスリットが形成され、かつ、ストライプ状のマスクのストライプの方向に沿うように第２のスリットが設けられていることが好ましい。また、このような気体が入り込むことを防止するために、基体に熱伝導性シートを固定した後に、さらにゴムローラー、へら、プレス等で熱伝導性シートを圧着することが好ましい。【００１７】
この基板載置部２に対向してプラズマ発生室１４の上部に設けられた天板１５は、プラズマ発生室１４の側壁に固定される。天板１５には、真空チャンバー１１内にエッチングガスを導入するガス導入手段３のガス導入経路３１が接続されている。このガス導入経路３１は分岐し、それぞれガス流量制御手段３２を介して希ガス用ガス源３３及びフルオロカーボンガス用ガス源３４に接続されている。【００１８】
また、この天板１５には、ガス導入手段３に接続されたシャワープレートが設けられていてもよい。【００１９】
プラズマ発生室１４は円筒形の誘電体側壁を備え、この側壁の外側には、磁場発生手段としての磁場コイル４１が設けられており、この場合、磁場コイル４１によって、プラズマ発生室１４内に環状磁気中性線（図示せず）が形成される。【００２０】
磁場コイル４１とプラズマ発生室１４の側壁の外側との間には、プラズマ発生用の高周波アンテナコイル４２が配置されている。この高周波アンテナコイル４２は、パラレルアンテナ構造のものであり、第２高周波電源４３から電圧を印加できるように構成されている。そして、磁場コイル４１によって磁気中性線が形成されると、形成された磁気中性線に沿って交番電場を加えてこの磁気中性線に放電プラズマを発生させる。
【００２１】
なお、アンテナコイルへの印加電圧値が所定の値になるようにする機構が設けられていてもよい。【００２２】
上記のようにして構成されたエッチング装置は、簡単な構造からなり、印加する高周波電場が互いに干渉するという問題もなく、高効率のプラズマを形成することができる。【００２３】
本発明のドライエッチング方法を実施するために用いられるエッチング装置は、高周波アンテナコイル４２の内側に図示しないファラディシールド(又は静電場シールド)様浮遊電極を設置してもよい。このファラディシールドは、既知のファラディシールドであり、例えば、複数のスリットが平行に設けられ、このスリットの長手方向の中間にスリットと直交してアンテナコイルが設けられた金属板である。スリットの長手方向の両端には、短冊状金属板の電位を同じにする金属縁が設けられている。アンテナコイル４２の静電場は金属板によりシールドされるが、誘導磁場はシールドされない。この誘導磁場がプラズマ中に入り誘導電場を形成する。スリットの幅は、目的に応じて適宜設計でき、０．５〜１０ｍｍ、好ましくは１〜２ｍｍのスリットである。このスリットの幅が広すぎると静電場の浸みこみが起こり、好ましくない。スリットの厚みは、〜２ｍｍ程度であればよい。  【００２４】
次に、前述したエッチング装置１を用いて被処理基板Ｓを両面エッチングする方法について図１及び図２を用いて説明する。【００２５】
上記エッチング装置１を用いてエッチングされるエッチング対象としては、特に水晶基板が好ましい。水晶基板自体を加工することで、例えば、従来機械的加工では得ることができなかったミクロンオーダーの水晶振動子などを作製することが可能である。また、通常用いられる基板上にＳｉＯ２膜及びＳｉＯ２を含む化合物膜、光学素子に用いられる材料からなる膜が形成されたものを加工してもよい。【００２６】
ＳｉＯ２を含む化合物としては、例えば、ＴＥＯＳ−ＳｉＯ２、燐酸シリケートガラス、ホウ酸添加燐酸シリケートガラス、希土類をドープしたガラス、低膨張結晶化ガラスがある。光学素子に用いられる材料としては、例えば、ニオブ酸リチウム、タンタル酸リチウム、酸化チタン、酸化タンタル、酸化ビスマスがある。【００２７】
また、ＨＳＱやＭＳＱのようにスピンコートによって形成されたＳｉＯＣＨ系材料膜や、ＣＶＤによって形成されるＳｉＯＣ系材料で比誘電率２．０〜３．２のＬｏｗ−ｋ材料膜、多孔質材料膜が形成された基板であってもよい。【００２８】
ＳｉＯＣＨ系材料としては、例えば、商品名ＬＫＤ５１０９ｒ５／ＪＳＲ社製、商品名HSG−７０００／日立化成社製、商品名HOSP／Honeywell Electric Materials社製、商品名Nanoglass／Honeywell  Electric Materials社製、商品名OCD T−１２／東京応化社製、商品名OCD  T−３２／東京応化社製、商品名IPS２．４／触媒化成工業社製、商品名IPS２．２／触媒化成工業社製、商品名ALCAP−S５１００／旭化成社製、商品名ＩＳＭ／ＵＬ
ＶＡＣ社製がある。【００２９】
ＳｉＯＣ系材料としては、例えば、商品名Aurola２．７／日本ＡＳＭ社製、商品名Aurola２．４／日本ＡＳＭ社製、商品名Orion２．２／ファーストゲート・TRIKON社製、商品名Coral／Novellus社製、商品名Black Diamond／AMAT社製、商品名ＮＣＳ／富士通社製がある。また、商品名SiLK／Dow Chemical社製、商品名Porous-SiLK／Dow Chemical社製、商品名FLARE／Honeywell Electric Materials社製、商品名 Porous FLARE／Honeywell Electric Materials社製、商品名 GX‐3P／Honeywell Electric Materials社製などがある。【００３０】
このエッチング対象である被処理基板Ｓには、図２に示すように、マスクＭが形成されており、マスク材料としては、例えば、ＫｒＦレジスト材、ＡｒＦレジスト材などの有機系材料や、Ｎｉ等の公知の金属材料が挙げられる。【００３１】
前記したマスクＭが形成された被処理基板Ｓを面Ｓ１を上向きにして、基体２７上の熱伝導性シート２６の粘着面に固着し（図２（ａ）参照）、この基体２７を真空チャンバー１１内の静電チャック電極２２の上に載置する。次いで、エッチングガス導入手段４からエッチングガスを導入し、第２高周波電源４３からＲＦパワーを印加してプラズマ発生室１４内にプラズマを発生させ、被処理基板Ｓの面Ｓ１のエッチングを行う（図２（ｂ）参照）。被処理基板Ｓの両面をエッチングする場合には、その後、熱伝導性シート２６から被処理基板Ｓを剥離し、被処理基板Ｓを上下反転させ、面Ｓ２を上面として熱伝導性シート２６に固定し、面Ｓ２のエッチングを同条件で行うことで、両面エッチングが可能である（図２（ｃ））。このように熱伝導性シート２６を用いれば、両面エッチングを行って被処理基板Ｓが非常に薄く残されたとしても被処理基板Ｓが割れることがなく、所望のエッチングにより加工された基板を得ることができる。【００３２】
熱伝導性シートを加熱して剥離する場合には、ホットプレートや、熱風炉、近赤外線などで温度を剥離温度、例えば１７０℃程度にすることがあげられる。【００３３】
エッチングガスとしては、フルオロカーボンガスに、Ａｒ、Ｘｅ、Ｋｒなどの希ガスから選ばれた少なくとも１種のガスを添加したガスを用いることができる。フルオロカーボンガスとしては、例えばＣＦ４、Ｃ２Ｆ６、Ｃ４Ｆ８またはＣ３Ｆ８を用いることができ、特にＣ４Ｆ８及びＣ３Ｆ８が好ましい。この場合、希ガスは、エッチングガス総流量基準で８０〜９５パーセントとなるようにガス流量制御手段３２によって制御され、導入される。このエッチングガスを、プラズマ雰囲気中１．０Ｐａ以下の作動圧力下で、１００
〜３００ｓｃｃｍ真空チャンバ１１内に導入してエッチングする。【００３４】
このようなドライエッチング装置１を用いたドライエッチング方法によれば、水晶基板の場合、厚さ１０μｍまでエッチングすることが可能である。これにより、例えば、厚さ５０〜１５０μｍの基板を両側からエッチングし、幅１μｍ、深さ２０〜７０μｍというアスペクト比の高いエッチングも可能となる。
【実施例１】
【００３５】
本実施例では、図１に示すエッチング装置１を用いて水晶基板の両面エッチングを行った。【００３６】
まず、両面に粘着層を有する日東電工社製の熱剥離シート（商品名リバアルファ、熱剥離温度１７０℃）を熱伝導性シート２６として用意し、この熱伝導性シート２６に、図３に示す形状のスリットを形成した。図３中、点線で示したものが貼付予定の基板Ｓであり、熱伝導性シート２６には、基板の対角線に対応する２本の線状のスリットＬ３１と、基板の中心を通り、基板の横方向に平行な１本の線状のスリットＬ３２とが形成され、かつ、マスクのストライプの方向と平行な２本の長方形状のスリットＬ３３が形成されている。これらのスリットが形成された熱伝導性シート２６を基体２７としてのシリコン基体に貼り付けた。そして、水晶からなる被処理基板Ｓ（厚さ１００μｍ）にＮｉマスクをマスク間隔４００μｍで形成し、熱伝導性シート２６上に前記基板Ｓを載置し、固定した。次いで、このシリコン基体をエッチング装置１の静電チャック電極２２上に載置し、第２高周波電源４３によってプラズマを発生させると共に、Ｃ４Ｆ８ガスとＡｒガスとからなるエッチングガスを１００ｓｃｃｍ（Ａｒガスがエッチングガスの総流量基準で８０パーセント）導入して、被処理基板Ｓのエッチングを行なった。エッチング条件は、第１高周波電源（基板側）５５０Ｗ、第２高周波電源（アンテナ側）１８００Ｗ、基板設定温度：１０℃、圧力：０．６７Ｐａであった。【００３７】
その後、５０分間ガスを導入して水晶基板を約４５μｍエッチングした後に、シリコン基体をエッチング装置１から取り出して、ホットプレートにより１２０℃で熱伝導性シートから被処理基板Ｓを剥離した。次いで、基板Ｓを上下反転させ、まだエッチング処理していなかった面を上にして熱伝導性シート上に固着し、再度同条件で５０分間ガスを導入して４５μｍエッチングした。このようにして得られた基板の断面ＳＥＭ写真及び基板を斜め上から見た場合のＳＥＭ写真を、それぞれ図４（ａ）及び（ｂ）に示す。【００３８】
図４（ａ）及び（ｂ）から、基板Ｓの面Ｓ１及びＳ２がエッチングにより削られ、非常に薄い中央部（約１０μｍ）のみ残して、割れずに両面エッチングできたことがわかった。（比較例１）【００３９】
実施例１とは、熱伝導性シートを設けずに基体としてのシリコン基体上に被処理基板を直接設置した以外は、同条件でエッチングを行った。表面のエッチング後、シリコン基体を取り出すと、基板が割れていたことが観察された。これは、被処理基板を基体に直接設置したのでは、熱伝導性が悪いために冷却が十分にできず基板が高温になって割れてしまったものと思われる。
（比較例２）【００４０】
実施例１とは、熱伝導性シートを設けずに熱伝導ペーストを基体としてのシリコン基体上に塗布して被処理基板Ｓを固定した以外は、同条件でエッチングを行った。裏面のエッチング後、シリコン基体を取り出すと、被処理基板Ｓが割れていたことが観察された。これは、ペースト中の気泡が熱膨張したことにより被処理基板Ｓが割れてしまったものと思われる。さらに、この熱伝導ペーストを用いた場合には、ペースト除去のためにアルコール超音波洗浄を行う必要があるが、アルコール超音波洗浄後にはさらに細かく被処理基板が割れてしまった。
（比較例３）【００４１】
実施例１とは、熱伝導性シートのスリットの形状を図５（ａ）に示した形状（基板の対角線に一致する線状スリット及び基板の一辺に平行な線状スリットＬ５１）とした点以外は、同条件でエッチングを行った。表面のエッチング後、シリコン基体を取り出すと、基板は割れていなかったが、メタルマスクが剥がれていたことが観察された。
（比較例４）【００４２】
実施例１とは、熱伝導性シートのスリットの形状を図５（ｂ）に示した形状（基板の対角線に対応する多角形状スリットＬ５２）とした点以外は、同条件でエッチングを行った。表面のエッチング後、シリコン基体を取り出すと、基板が割れ、メタルマスクが剥がれていたことが観察された。
（比較例５）【００４３】
実施例１とは、熱伝導性シートのスリットの形状を図５（ｃ）に示した形状（マスクのストライプの方向と平行な２本の長方形状スリットＬ５３）とした点以外は、同条件でエッチングを行った。表面のエッチング後、シリコン基体を取り出すと、基板が割れ、メタルマスクが剥がれていたことが観察された。
（比較例６）【００４４】
実施例１とは、熱伝導性シートのスリットの形状を図５（ｄ）に示した形状（基板の中心を通る十文字の多角形状スリットＬ５４）とした点以外は、同条件でエッチングを行った。表面のエッチング後、シリコン基体を取り出すと、基板が割れ、メタルマスクが剥がれていたことが観察された。【００４５】
以上により、実施例１の形状でスリットが形成された熱伝導シートを用いた場合のみ、エッチング装置１を用いて水晶基板の両面エッチングを行うことができることがわかった。
【産業上の利用可能性】
【００４６】
本発明のドライエッチング方法によれば、基板の両面を安定してエッチングすることができる。従って、本発明は半導体技術の分野で利用可能である。
【図面の簡単な説明】
【００４７】
【図１】本発明のドライエッチング方法に用いられるエッチング装置の構成を示す模式図。
【図２】本発明の両面ドライエッチング方法を説明するための模式図。
【図３】実施例１で用いた熱伝導性シートのスリットの形状を示すための模式図。
【図４】実施例１の結果を示すＳＥＭ写真であって、（ａ）は基板の断面ＳＥＭ写真であり、（ｂ）は基板を斜め上から見た場合のＳＥＭ写真。
【図５】比較例３〜６で用いた熱伝導性シートのスリットの形状を示すための模式図であって、（ａ）が比較例３、（ｂ）が比較例４、（ｃ）が比較例５、（ｄ）が比較例６の場合である。
【符号の説明】
【００４８】
１ エッチング装置
２ 基板載置部
３ エッチングガス導入手段
１１ 真空チャンバー
１２ 真空排気手段
１３ 基板処理室
１４ プラズマ発生室
１５ 天板
２１ 基板電極
２２ 静電チャック電極
２３ 支持台
２４ ブロッキングコンデンサー
２５ 高周波電源
２６ 熱伝導性シート
２７ 基体
３１ ガス導入経路
３２ ガス流量制御手段
３３ 希ガス用ガス源
３４ フルオロカーボンガス用ガス源
４１ 磁場コイル
４２ アンテナコイル
４２ 高周波アンテナコイル
４３ 高周波電源
Ｓ 被処理基板
Ｌ３１、Ｌ３２、Ｌ３３ スリット
Ｌ５１、Ｌ５２、Ｌ５３、Ｌ５４ スリット
【図１】
2008143004.tif 000003
【図２】
2008143004.tif 000004
【図３】
2008143004.tif 000005
【図４】
2008143004.tif 000006
【図５】
2008143004.tif 000007
【国際調査報告】
2008143004.tif 000008
2008143004.tif 000009
2008143004.tif 000010
2008143004.tif 000011